일 예 에서 , 5 그램 의 흑연 산화물 을 2 , 000 ml 의 , 15 : 85 비 로 알코올 및 증류수 로 이루어진 알코올 용액 과 혼합 하 여 슬러리 매스 ( slurry mass ) 를 수득 하 였 다 . 이후 에 , 혼합물 슬러리 를 다양 한 시간 동안 200 W 의 전력 으로 초음파 조사 하 였 다 . 20 분 의 초음파 처리 후 에 , GO 섬유 를 대략 23 중량 % 내지 31 중량 % 의 산소 함량 을 갖 는 얇 은 그래핀 산화물 시트 로 효과 적 으로 박리 시키 고 분리 하 였 다 . 얻 어 진 현탁액 은 수 중 에 현 탁 된 GO 시트 를 함유 한다 . 화학 적 블로 잉 제 ( 하이드 라조 디 카본 아미드 ) 를 캐스팅 직전 에 현탁액 에 첨가 하 였 다 .